(57)【要約】  過酸化物架橋性を有する少なくとも１種のポリマーＰと、さらに少なくとも１種の過酸化物と、好ましくは少なくとも１種の酸化防止剤と、少なくとも１種の化学的発泡剤Ｂと、少なくとも１種の活性化剤Ａと、を含む熱膨張性組成物であって、上記活性化剤Ａは、式（Ｉ）（式中、Ｒ１基およびＲ４基は、独立に、水素原子を表すかまたは１〜１０個の炭素原子を有し、さらに任意選択的に酸素原子を含む１価のアルキル基を表し、Ｒ２およびＲ３は、独立に、水素原子を表すかまたは１〜１０個の炭素原子を有し、さらに任意選択的に酸素原子、窒素原子および／もしくは芳香族部分を含む１価のアルキル基を表すか、あるいはＲ２およびＲ３が一緒になって、１〜１０個の炭素原子を有し、さらに任意選択的に酸素原子、窒素原子または芳香族部分を含む２価のアルキル基を形成する）から選択される少なくとも１種の化合物を含む、熱膨張性組成物を開示する。この熱膨張性組成物は幅広い温度範囲に亘る膨張安定性という意味で極めて優れた特性を示し、１５０℃未満の温度で膨張させることが可能であり、例えば自動車製造における遮断用および／または補強用構成要素に特に適している。2019501254.tif 000016
2019501254.tif 000002
【特許請求の範囲】
【請求項１】
以下を含む、熱膨張性組成物：
（ｆ）少なくとも１種の過酸化物架橋性を有するポリマーＰ、
（ｇ）少なくとも１種の過酸化物、
（ｈ）好ましくは少なくとも１種の酸化防止剤、
（ｉ）少なくとも１種の化学的発泡剤Ｂ、及び
（ｊ）以下の式（Ｉ）から選択される少なくとも１種の化合物を含む、少なくとも１種の活性化剤Ａ：
【化１】
2019501254.tif 000015
（式中、Ｒ１基及びＲ４基は、独立して、水素原子を表すか、又は１〜１０個の炭素原子を有し、さらに酸素原子を含んでいてもよい１価のアルキル基を表し；
Ｒ２及びＲ３は、独立して、水素原子を表すか、又は１〜１０個の炭素原子を有し、さらに酸素原子、窒素原子及び／若しくは芳香族部分を含んでいてもよい１価のアルキル基を表すか、あるいは一緒になって、１〜１０個の炭素原子を有し、酸素原子、窒素原子又は芳香族部分を含んでいてもよい２価のアルキル基を形成する）。
【請求項２】
Ｒ１、Ｒ２、Ｒ３及びＲ４が、独立して、水素原子又はメチル基を表す、請求項１に記載の熱膨張性組成物。
【請求項３】
前記発泡剤Ｂが、アゾジカルボンアミド又は４，４’−オキシビス（ベンゼンスルホニルヒドラジド）を含む、請求項１又は２に記載の熱膨張性組成物。
【請求項４】
前記発泡剤Ｂが、アゾジカルボンアミド又は４，４’−オキシビス（ベンゼンスルホニルヒドラジド）を含み、前記活性化剤Ａが、Ｎ，Ｎ−ジメチル尿素を含む、請求項１〜３のいずれか一項に記載の熱膨張性組成物。
【請求項５】
前記発泡剤Ｂが、４，４’−オキシビス（ベンゼンスルホニルヒドラジド）を含み、前記活性化剤Ａが、尿素を含む、請求項１〜３のいずれか一項に記載の熱膨張性組成物。
【請求項６】
前記酸化防止剤が、テトラキス−（メチレン−（３，５−ジ−（ｔｅｒｔ）−ブチル−４−ヒドロキシシンナメート））メタン及び／又は２，４−ジフェニル−４−メチル−１−ペンテンを含む、請求項１〜５のいずれか一項に記載の熱膨張性組成物。
【請求項７】
前記ポリマーＰが、エチレン酢酸ビニル及び／又はエチレンアクリル酸ブチルを含む、請求項１〜６のいずれか一項に記載の熱膨張性組成物。
【請求項８】
前記ポリマーＰが、少なくとも２種のポリマーＰ１及びＰ２を含むか、又は少なくとも２種のポリマーＰ１及びＰ２から本質的になり、Ｐ１のメルトフローインデックス（ＭＦＩ）が、１００〜２００ｇ／１０ｍｉｎの間にあり、Ｐ２のメルトフローインデックスが、０．１〜６０ｇ／１０ｍｉｎの間にあり、ＭＦＩは、ＡＳＴＭ  Ｄ１２３８により測定される、請求項１〜７のいずれか一項に記載の熱膨張性組成物。
【請求項９】
グリシジルメタクリレート基を有する接着促進剤をさらに含む、請求項１〜８のいずれか一項に記載の熱膨張性組成物。
【請求項１０】
中空構造体の遮断用及び／又は補強用構成要素であって、前記構成要素は、請求項１〜９のいずれか一項に記載の熱膨張性組成物を含むか又は請求項１〜９のいずれか一項に記載の熱膨張性組成物から本質的になる、構成要素。
【請求項１１】
前記構成要素が、前記熱膨張性組成物をその上に堆積又は付着させる支持体を含み、前記支持体は、熱可塑性材料から、好ましくは、エポキシ樹脂、エチレン−酢酸ビニル、ポリウレタン、ポリオレフィン又はこれらの誘導体若しくは混合物から選択される少なくとも１種の熱可塑性ポリマーから作製されている、請求項１０に記載の遮断用及び／又は補強用構成要素。
【請求項１２】
請求項１１に記載の遮断用及び／又は補強用構成要素の製造方法であって、前記熱膨張性組成物は、前記支持体上に射出成形されるか又は前記支持体と一緒に共押出される、方法。
【請求項１３】
請求項１〜９のいずれか一項に記載の熱膨張性組成物の発泡方法であって、前記熱膨張性組成物が、１２０〜１５０℃の間の温度に１０〜２０分間曝露される、方法。
【請求項１４】
陸上乗物、水用乗物、若しくは飛行乗物の、好ましくは自動車の、空洞若しくは中空構造及び／又は建物の空洞を閉塞、遮断又は補強して、雑音、振動、湿気及び／若しくは熱の伝搬を低減し、並びに／又は前記空洞を囲む物体を機械的に強化する、請求項１０又は１１のいずれか一項に記載の遮断用及び／又は補強用構成要素の使用。
【請求項１５】
空洞又は中空構造を閉塞、遮断及び／又は補強するための方法であって、請求項１〜９のいずれか一項に記載の熱膨張性組成物を含む構成要素を、前記空洞又は中空構造に導入し、次いで熱的に膨張させて、前記空洞又は中空構造の少なくとも一部を、膨張した前記組成物によって充填することを含む、方法。
【発明の詳細な説明】
【技術分野】
【０００１】
本発明は、安定な発泡材となる熱膨張性熱可塑性組成物に加えて、この種の熱膨張性組成物を含む、中空構造体に使用するための遮断用及び／又は補強用構成要素、この種の遮断用及び／又は補強用構成要素を製造するためのプロセス、中空構造体を閉塞、遮断又は補強するためのその使用、並びに中空構造体を閉塞、遮断又は補強するための方法に関する。
【背景技術】
【０００２】
製造品は、多くの場合、製造プロセスの結果として生じる、及び／又は軽量化等の様々な目的で製品に設計されている、開口部及び空洞その他の中空部分を含んでいる。例えば自動車の車両には、車両構造に含まれるピラーの内部や車両ドアの板金の内側等、こうした開口部や空洞が車両全体に亘って幾つか含まれている。多くの場合、騒音、振動、煙、土埃、水、湿気等が車両内部を通過することを最小限に抑えるために、開口部又は空洞の内部に閉塞部材又は遮断用構成要素を組み込むことによってこうした開口部や空洞を閉塞することが望ましい。加えて、この種の部材又は構成要素は、製造品、例えば自動車部品の中空構造体を、中空構造体が軽量であるという利点を依然として維持したまま機械的応力に対する耐性がより高くなるように補強するというさらなる役割を果たしている場合が多い。
【０００３】
閉塞、遮断又は補強に使用されるこの種の構成要素の多くは、プラスチック、金属又は他の高剛性材料から作製された支持体と、この支持体に取り付けられた、熱又は他の物理的若しくは化学的形態にあるエネルギーが印加されると体積を膨張させることができる１層又は２層以上の熱可塑性材料とから構成されているが、全体を膨張性材料から作製することもできる。適切な設計を行うことにより、この遮断用又は補強用構成要素を製造プロセスの最中に構造体の中空部分に挿入することが可能となるのみならず、依然として構造体の内壁を、例えば液体が到達可能な（又は空洞内を通行可能な）ままにすることも可能である。例えば、既に遮断用又は補強用構成要素が挿入された金属フレームの中空部分の大部分を、車両の製造プロセスの最中に電着塗装（「Ｅコート」）液で覆うことが依然として可能であり、その後の熱処理ステップにおいて遮断用又は補強用構成要素の膨張性熱可塑性材料を膨張させることにより、空洞が意図した通りに充填される。
【０００４】
この種の遮断用又は補強用構成要素が発展したことによって高性能の系が得られるようになり、膨張性材料は、体積を１５００％まで又はそれを超えて増大することにより、空洞を充填し、閉塞、遮断又は補強が意図された構造体の壁面に接着する発泡体様構造を形成することができる。特に自動車製造においては、このことによって車体が大幅に軽量化され、騒音及び振動が飛躍的に減衰された。
【０００５】
現在採用されている熱膨張性組成物は、過酸化物架橋性を有するエチレン−酢酸ビニルポリマー等のポリマーから構成されるものが多い。これらの組成物は、発泡体を生成するための発泡剤をさらに含有している。高温等の活性化条件下においては、架橋可能な網目の硬化が起こるのと同時に、発泡剤が分解することによって気体が放出される。その結果として上に述べた体積膨張が起こり、安定な発泡体が形成され、この発泡体は理想的には意図された空洞を充填し、その壁面に接着する。このような系は、例えば、独国特許出願公開第１０２０１１０８０２２３Ａ１号明細書に開示されている。普通、この組成物は１８０℃前後の温度で安定な発泡体を形成する。この温度は、自動車製造において、例えば、Ｅコートの焼付けプロセスに一般に適用される熱処理条件に相当する。しかし、自動車製造における最近の発展に伴い、それよりも大幅に低い温度、すなわち１５０℃以下で安定な発泡体を形成することができる材料が要求されるようになった。
【０００６】
このような低温で焼付けられる組成物は未だ容易に入手することはできない。１５０℃未満の温度で、特に自動車のライン組立に要求される時間的制約の中で制御された形で発泡する膨張性組成物を配合することは可能であるが、この組成物は通常、幅広い温度範囲に亘って安定に膨張するものではなく、より高い温度においては性能に劣り、発泡剤の分解が急速になり過ぎて細かい気泡構造を有する発泡体が生成しない。
【発明の概要】
【発明が解決しようとする課題】
【０００７】
したがって、幅広い温度範囲に亘り、例えば１２０℃〜２００℃、特に１２０℃〜１５０℃の間のいわゆる超低温において制御された形で均一に膨張し、この範囲内のあらゆる温度で良好な接着性を示す安定な発泡体を生成する熱膨張性組成物が得られることが望ましい。
【０００８】
本発明の目的は、幅広い温度範囲に亘って、例えば、１２０℃〜２００℃の間で、特に超低温すなわち１２０℃〜１５０℃の間で均一に膨張することが可能であり、非常に優れた接着性を示す安定で高度に膨張した発泡体を生成する熱膨張性組成物を提供することにある。
【課題を解決するための手段】
【０００９】
驚くべきことに、本発明は、過酸化物架橋性ポリマーと、過酸化物と、好ましくは酸化防止剤と、化学的発泡剤と、活性化剤と、を含む組成物であって、活性化剤は少なくとも１種の尿素又は尿素誘導体を含む、組成物を提供することにより、この問題の解決策を提供するものである。
【００１０】
したがって本発明は、独立請求項１に記載する特徴により、
（ａ）過酸化物架橋性を有する少なくとも１種のポリマーＰと、
（ｂ）少なくとも１種の過酸化物と、
（ｃ）好ましくは少なくとも１種の酸化防止剤と、
（ｄ）少なくとも１種の化学的発泡剤Ｂと、
（ｅ）少なくとも１種の活性化剤Ａと、
を含む、熱膨張性組成物であって、
上記活性化剤Ａは、式（Ｉ）：
【化１】
2019501254.tif 000003
（式中、Ｒ１基及びＲ４基は、独立に、水素原子を表すか又は１〜１０個の炭素原子を有し、さらに任意選択的に酸素原子を含む１価のアルキル基を表し；
Ｒ２及びＲ３は、独立に、水素原子を表すか又は１〜１０個の炭素原子を有し、さらに任意選択的に酸素原子、窒素原子及び／若しくは芳香族部分を含む１価のアルキル基を表すか、あるいは一緒になって、１〜１０個の炭素原子を有し、さらに任意選択的に酸素原子、窒素原子又は芳香族部分を含む２価のアルキル基を形成する）から選択される少なくとも１種の化合物を含む熱膨張性組成物を提供することにより、この目的を達成するものである。
【００１１】
本発明による組成物は、例えば自動車用途において、閉塞用、遮断用又は補強用構成要素に使用するのに特に好適である。本発明のさらなる態様は他の独立請求項の主題である。本発明の好ましい実施形態は従属請求項の主題である。
【発明を実施するための形態】
【００１２】
単位を表す語である「重量％」は、特段の指定がない限り、各組成物の総重量を基準とする重量百分率を意味する。「重量」及び「質量」という語は、本文書全体を通して互換的に使用される。
【００１３】
本文書における分子に関連する「官能価数」という語は、１分子当たりの化学官能基の数を表す。「多官能性」という語は、１個を超える所与の種類の官能基を有する分子を表す。例えば、官能価数が３の多官能性アクリレートとは、３個のアクリレート基を有する分子を表す。「平均官能価数」は、工業用化学物質に関し時々使用される語であるが、個々の官能価数がわずかに異なる分子の混合物が存在し、平均値が所与の官能価数となる場合に使用される。
【００１４】
本文書において過酸化物架橋性を有するポリマーに関連して用いられる「ラジカル」という語は、化学の当業者に知られているように、不対価電子を有する化学種を表す。本発明の高分子系の硬化（ｃｕｒｉｎｇ）すなわち硬質化（ｈａｒｄｅｎｉｎｇ）に関与する架橋反応はラジカル機構に従う。
【００１５】
メルトフローインデックス（ＭＦＩ）は、ＡＳＴＭ  Ｄ１２３８標準法により、キャピラリーレオメータを使用し、１９０℃で２．１６ｋｇの錘を用いて求められる。ＭＦＩ値は、規定の錘による圧力下及び規定の温度下で所与の時間内にキャピラリーから押し出されたポリマーの量を表す。
【００１６】
熱膨張性材料の体積変化は、脱イオン水中で密度測定（アルキメデスの原理）を行うＤＩＮ  ＥＮ  ＩＳＯ  １１８３法を用いて、精密天秤により測定した試料の質量と一緒に求められる。
【００１７】
本文書において述べる工業標準は全て出願時におけるそれぞれの最新版を参照している。
【００１８】
本発明は、第１の必須成分として、過酸化物架橋性を有する少なくとも１種のポリマーＰを含む。原則として、過酸化物架橋性を有するあらゆる熱可塑性ポリマー又は熱可塑性エラストマーが適している。ポリマーが、ラジカル開始剤（例えば、過酸化物）の影響下にその主鎖又は側鎖から水素原子を放出する官能基（例えば、Ｃ−Ｃ二重結合）を含み、ラジカルが、次の段階で他の高分子鎖をラジカル的に攻撃することが可能な状態のままラジカル連鎖反応による架橋過程を進行させ、最終的に高分子の網目を生成する場合に、当業者はこのようなポリマーを「過酸化物架橋性を有する」と表現する。
【００１９】
好適なポリマーＰとしては、例えば、スチレン−ブタジエンコポリマー、スチレン−イソプレンコポリマー、エチレン−酢酸ビニルコポリマー（ＥＶＡ）、エチレン−メタクリル酸エステルコポリマー、エチレン−アクリル酸エチルコポリマー、エチレン−アクリル酸ブチルコポリマー（ＥＢＡ）、エチレン−（メタ）アクリル酸コポリマー、エチレン−アクリル酸２−エチルヘキシルコポリマー、エチレン−アクリル酸エステルコポリマー、ポリオレフィン性ブロックコポリマー及びポリエチレンやポリプロピレン等のポリオレフィンが挙げられる。コポリマーとは、１を超える種類のモノマーから製造されたポリマーを意味し、ブロック型コポリマーとすることもランダム型コポリマーとすることもできる。
【００２０】
ポリマーＰはさらに官能基化することもでき、これは、ヒドロキシル基、カルボキシ基、無水物基、アクリレート基及び／又はグリシジルメタクリレート基等のさらなる官能基を含むことができることを意味する。しかしながら、このようなさらなる官能基化が行われていないポリマーＰを、官能基化された反応性接着促進剤と組み合わせて使用することが好ましい。この手法により、硬化機構及び接着特性をより適切に制御することが可能になる。以下にこの種の官能基化が行われた好適な接着促進剤に関しさらに検討する。
【００２１】
本発明には、平均メルトフローインデックス（ＭＦＩ）が１〜２００ｇ／１０ｍｉｎの間、好ましくは１０〜１００ｇ／１０ｍｉｎの間、より好ましくは２５〜７５ｇ／１０ｍｉｎの間、最も好ましくは３５〜５５ｇ／１０ｍｉｎの間にある１種又は２種以上のポリマーＰが好ましい。
【００２２】
ポリマーＰは、好ましくは、エチレン−酢酸ビニル（ＥＶＡ）を含むか又はエチレン−酢酸ビニル（ＥＶＡ）から基本的になる。その場合、ＥＶＡの酢酸ビニルモノマー含有量は、ＥＶＡポリマーの総重量を基準として、８〜４５重量％の間、好ましくは１５〜３０重量％の間となるべきである。
【００２３】
好ましい実施形態において、ポリマーＰは、酢酸ビニルモノマーを３２重量％含むＥＶＡを含み、ＭＦＩは４３ｇ／１０ｍｉｎである。
【００２４】
他の好ましい実施形態において、ポリマーＰは、アクリル酸ブチルモノマーを３５重量％含むエチレン−アクリル酸ブチル（ＥＢＡ）コポリマーを含み、ＭＦＩは４０ｇ／１０ｍｉｎである。
【００２５】
１を超える種類のポリマーが使用される場合は、個々のＭＦＩ（これらが組み合わさることで、使用されるポリマー混合物の平均ＭＦＩとなる）を、ＡＳＴＭ  Ｄ１２３８に準拠して測定する必要がある。
【００２６】
本発明による熱膨張性組成物は、好ましくは、上記少なくとも１種のポリマーＰを、組成物の総重量を基準として２０〜８０重量％の間、好ましくは２５〜７５重量％の間、より好ましくは３０〜７０重量％の間の量で含む。
【００２７】
好ましい実施形態においては、ポリマーＰとして１種を超えるポリマーが使用される。メルトフローインデックス（ＭＦＩ）が異なり、一方が他方よりもはるかに高い少なくとも２種のポリマー（本明細書においてはＰ１及びＰ２と称する）を使用することが本発明の組成物に特性に有利となることを見出した。例えば、特に好ましい実施形態は、ＭＦＩが１００〜２００ｇ／１０ｍｉｎの間にある第１ポリマーＰ１と、ＭＦＩが０．１〜６０ｇ／１０ｍｉｎの間、好ましくは０．１〜１０ｇ／１０ｍｉｎの間にある第２ポリマーＰ２とを使用し、好ましくは組成物中の２種のポリマーＰ１：Ｐ２の重量比は０．７〜２．０、好ましくは１〜１．７である。
【００２８】
２種のＥＶＡコポリマーを使用する好ましい実施形態は、ポリマーＰ１として、酢酸ビニルモノマーを１８重量％含み、メルトフローインデックス（ＭＦＩ）が１５０ｇ／１０ｍｉｎであるＥＶＡと、ポリマーＰ２として、酢酸ビニルモノマーを２８重量％を含み、ＭＦＩが６ｇ／１０ｍｉｎであるＥＶＡとを含む。２種のポリマーの最も好ましい重量比Ｐ１：Ｐ２は１．３〜１．７の間にある。
【００２９】
ＭＦＩが１００〜２００ｇ／１０ｍｉｎの間にあるＰ１と、ＭＦＩが０．１〜６０ｇ／１０ｍｉｎの間にある第２ポリマーＰ２とを含む２種のポリマーを使用する場合、好ましいＰ１の量は１〜３５重量％の間、好ましくは１０〜３５重量％の間にあり、Ｐ２は１０〜５０重量％の間、好ましくは１５〜３０重量％の間にある。
【００３０】
他の好ましい実施形態においては、Ｐ１として、アクリル酸ブチルモノマーを３４重量％含み、ＭＦＩが４０ｇ／１０ｍｉｎであるＥＢＡと、Ｐ２として、アクリル酸ブチルモノマーを３０重量％含み、ＭＦＩが２ｇ／１０ｍｉｎであるＥＢＡとを含む２種のエチレン−アクリル酸ブチル（ＥＢＡ）コポリマーを使用する。
【００３１】
本発明による熱膨張性組成物の第２の必須成分は、少なくとも１種の過酸化物であり、その量は、組成物の総重量を基準として０．２〜２．５重量％の間、好ましくは０．３〜２重量％の間、より好ましくは０．４〜１．５重量％の間にある。
【００３２】
本発明の組成物が、室温（２３℃）では基本的に不活性であり、意図された目的に適した温度で活性化する過酸化物を使用すると有利である。例えば、この組成物を自動車製造において遮断用及び／又は補強用構成要素に使用する場合、活性化温度は１１０〜２５０℃の間にあることが好ましい。さらに、発泡剤の分解温度に近い（ｃｏｍｐａｔｉｂｌｅ）活性化温度を有する過酸化物を選択すると賢明である。これらの２つの温度があまりにかけ離れていると、最適な性能及び安定性を有する熱膨張性組成物を得ることがより困難になる可能性がある。このこととは別に、室温下に固体である他の成分（例えば、場合によってはポリマーＰ）も、例えば軟化点及び融点がこれらの成分に近いことが必要である。
【００３３】
本発明の組成物に、９０℃〜１３０℃の間の温度における半減期が１０時間である少なくとも１種の過酸化物を使用するとさらに有利である。超低温の実施形態、すなわち１２０℃〜１５０℃の間で膨張するように最適化された実施形態においては、５０℃〜１００℃の間の温度における半減期が１０時間である過酸化物が好ましい。
【００３４】
本発明の組成物に好ましい過酸化物は、ケトン過酸化物、過酸化ジアシル、過酸エステル、過酸ケタール、過酸化水素等の有機過酸化物である。この種の好ましい過酸化物の例としては、クメンヒドロペルオキシド、ｔ−ブチルペルオキシド、ビス（ｔ−ブチルペルオキシ）−ジイソプロピルベンゼン、ジ（ｔ−ブチルペルオキシイソプロピル）ベンゼン、ジクミルペルオキシド、ペルオキシ安息香酸ｔ−ブチル、ペルオキシジ炭酸ジアルキルエステル、ジペルオキシケタール（１，１−ジ−ｔ−ブチルペルオキシ−３，３，５−トリメチルシクロヘキサン等）、ケトン過酸化物（メチルエチルケトンペルオキシド等）及び４，４−ジ−ｔ−ブチルペルオキシ−吉草酸ｎ−ブチルが挙げられる。
【００３５】
３，３，５，７，７−ペンタメチル−１，２，４−トリオキセパン、２，５−ジメチル−２，５−ジ（ｔ−ブチルペルオキシ）−３−ヘキシン、ジ−ｔ−ブチルペルオキシド、２，５−ジメチル−２，５−ジ（ｔ−ブチルペルオキシ）ヘキサン、ｔ−ブチルクミルペルオキシド、ジ（ｔ−ブチルペルオキシイソプロピル）ベンゼン、ジクミルペルオキシド、４，４−ジ（ｔ−ブチルペルオキシ）吉草酸ブチル、ｔ−ブチルペルオキシ−２−エチルヘキシルカーボネート、１，１−ジ（ｔ−ブチルペルオキシ）−３，３，５−トリメチルシクロヘキサン、ペルオキシ安息香酸ｔ−ブチル、ジ（４−メチルベンゾイル）ペルオキシド及び過酸化ジベンゾイルが特に好ましい。
【００３６】
本発明の組成物に最も好ましい過酸化物としては、ジクミルペルオキシド及び／又はジ（ｔ−ブチルペルオキシイソプロピル）ベンゼン及び／又は１，１−ジ（ｔ−ブチルペルオキシ）−３，３，５−トリメチルシクロヘキサンが挙げられ、１，１−ジ（ｔ−ブチルペルオキシ）−３，３，５−トリメチルシクロヘキサンが特に好ましい。超低温、すなわち１２０℃〜１４０℃に最適化された実施形態の場合、過酸化ジベンゾイルが最も好ましい。
【００３７】
シリカ、カオリン及び／若しくは炭酸カルシウム等の担体材料又は他の好適な材料に固定化された過酸化物を使用すると本発明に有利となり得る。この手法を用いることにより、取扱い、適用（ｄｏｓａｇｅ）及び組成物中に過酸化物を均一に分布させることが容易になる。この種の固定化された過酸化物として、炭酸カルシウム上の４０重量％ジクミルペルオキシド、クレー及びシリカ上の４０重量％ジ（ｔ−ブチルペルオキシイソプロピル）ベンゼン並びに炭酸カルシウム上の４０重量％１，１−ジ（ｔ−ブチルペルオキシ）−３，３，５−トリメチルシクロヘキサンが挙げられる。但し、その場合、組成物中における活性物質の重量％及び当量を正確に計算するように注意を払うことが必要である。その理由は、本文書においてこれらの値は常に活性化合物について言及しており、炭酸カルシウム等の存在し得る担体を含まないためである。
【００３８】
さらに好ましくは、本発明の組成物は、少なくとも１種の酸化防止剤を含む。酸化防止剤はポリマーをベースとする組成物に慣用されており、ポリマーをベースとする組成物を配合する当業者に知られている。本発明においては、これらを使用することにより、組成物を均一に膨張させ、又は、ポリマーＰを幅広い温度範囲で架橋させる等、発泡プロセスがより高度に制御されるという利点が得られる。酸化防止剤を使用することなく、例えば１５０℃未満で低温硬化系を得ることも可能であるが、この同じ組成物は、高温、例えば２００℃を超える温度で安定な発泡体を生成することはできない。したがって、全温度範囲に亘って高品質の安定な発泡体を生成することが可能な組成物を得るために酸化防止剤が必要である。酸化防止剤を使用せずに配合することが勧められるのは、超低温、すなわち１２０℃〜１５０℃の間に最適化された実施形態のみである。
【００３９】
好適な酸化防止剤の例としては、立体障害芳香族アミン及び／又は立体障害フェノール、例えば、ビス（３，３−ビス（４’−ヒドロキシ−３−ｔ−ブチルフェニル）ブタン酸）グリコールエステル又はテトラキス（メチレン（３，５−ジ−ｔ−ブチル−４−ヒドロキシ−ヒドロシンナメート））メタンが挙げられる。最も好ましい酸化防止剤はテトラキス（メチレン（３，５−ジ−ｔ−ブチル−４−ヒドロキシ−ヒドロシンナメート））メタンである。テトラキス（２，４−ジ−ｔｅｒｔ−ブチルフェニル）−４，４−ビフェニルジホスホナイトも同様に好ましい。
【００４０】
酸化防止剤は、好ましくは、組成物の総重量を基準として０．０５〜１．５重量％の間、好ましくは０．０７５〜１重量％の間、より好ましくは０．１〜０．５重量％の間の量で含有される。
【００４１】
相乗剤を、酸化防止剤と一緒に使用するか、あるいは酸化防止剤を添加せずに単独で使用すると有利となり得る。相乗剤は、特に高温下での酸化防止剤の性能を向上し、本発明の組成物を一層良好に膨張させることができる。相乗剤はそれ自体酸化防止性を有するため、酸化防止剤を使用しなくても膨張の安定性を向上することができる。好適な相乗剤の例としては、３，３’−チオジプロピオン酸ジドデシル、３，３’−チオジプロピオン酸ジステアリル及び／又は２−メルカプトトルイミダゾール亜鉛塩等の立体障害チオエーテルが挙げられる。３，３’−チオジプロピオン酸ジドデシルが最も好ましい。
【００４２】
幾つかの実施形態において、特に、後にさらに説明する方法（例えば、押出又は射出成形）によって比較的多量の本発明の組成物を調製する場合、酸化防止剤及び／又は相乗剤を使用すると、加工器具内において早期に望ましくない架橋が起こることにより、例えば、最終生成物の接着性が低下することを防止又は阻害することができる。このようなプロセスには、スチレン系添加剤が酸化防止剤として特に有利であることが見出された。その理由は、これらがこの種のプロセスにおける望ましくない早期の架橋を防止するのに優れているためである。これに分類される最も好ましい酸化防止剤は２，４−ジフェニル−４−メチル−１−ペンテンである。この種の酸化防止剤は、本発明のあらゆる組成物中の他の酸化防止剤と同じ量で添加することができる。
【００４３】
好ましい実施形態において、酸化防止剤は、組成物の総重量を基準として０．０５〜１．５重量％の間、好ましくは０．０７５〜１重量％の間、より好ましくは０．１〜０．５重量％の間の量で、組成物の総重量を基準として０．０５〜１．５重量％の間、好ましくは０．０７５〜１重量％の間、より好ましくは０．１〜０．５重量％の間の相乗剤と一緒に使用される。
【００４４】
本発明の組成物の次の必須成分は、少なくとも１種の化学的発泡剤Ｂである。
【００４５】
化学的発泡剤は、例えば、温度又は湿度の影響下に分解し、それと同時に生成する分解物の少なくとも１種が気体である、有機又は無機化合物である。
【００４６】
本発明の組成物に好ましい化学的発泡剤としては、アゾ化合物、ヒドラジド、ニトロソ化合物、カルバメート及びカルバジドが挙げられる。
【００４７】
好適な化学的発泡剤Ｂとしては、例えば、アゾジカルボンアミド、アゾイソブチロニトリル、アゾシクロヘキシルニトリル、ジニトロソペンタメチレンテトラミン、アゾジアミノベンゼン、ベンゼン−１，３−スルホニルヒドラジド、カルシウムアジド、４，４’−ジフェニルジスルホニルアジド、ｐ−トルエンスルホニルヒドラジド、ｐ−トルエンスルホニルセミカルバジド、４，４’−オキシビス（ベンゼンスルホニルヒドラジド）、トリヒドラジノトリアジン及びＮ，Ｎ’−ジメチル−Ｎ，Ｎ’−ジニトロソテレフタルアミド及びこれらの組合せ等が挙げられる。
【００４８】
好ましい実施形態において、発泡剤は、アゾジカルボンアミド及び／若しくは４，４’−オキシビス（ベンゼンスルホニルヒドラジド）を含むか又は基本的にアゾジカルボンアミド及び／若しくは４，４’−オキシビス（ベンゼンスルホニルヒドラジド）からなる。
【００４９】
好ましくは、化学的発泡剤Ｂは、本発明の組成物中に、組成物の総重量を基準として２〜１５重量％の間、好ましくは４〜１２重量％の間、より好ましくは５〜１０重量％の間の量で含まれる。
【００５０】
発泡（膨張）を引き起こす分解反応に必要な熱は、外部又は内部から印加することが可能であり、後者は、例えば、発熱反応に由来するものである。好ましくは、発泡剤は、１６０℃未満、特に８０℃〜１５０℃の間、より好ましくは９０℃〜１４０℃の間の温度で活性化される（すなわち、気体を放出する分解を開始する）。
【００５１】
本発明の熱膨張性組成物が、例えば、自動車製造における遮断用及び／又は補強用構成要素に利用される場合は、発泡剤の活性化温度を遮断又は補強すべき自動車部品の製造条件に適応させることが好ましい。一例として、遮断用及び／又は補強用構成要素は、電着塗装液で処理する必要がある構造の空洞内に、未膨張状態で、構造体の表面に到達可能な余地を依然として残したまま挿入される。次いで自動車部品を熱処理する際に（すなわち、電着塗装液の硬化処置において）、遮断用及び／又は補強用構成要素は、同時に（又はその直後に）意図された最終形状に膨張し、空洞の少なくとも一部を閉鎖又は充填する。そのような場合、膨張温度は、実施形態に応じて、上記熱処理の温度条件、例えば１４０℃〜２００℃の間又は１２０℃〜１５０℃の間に対応させるべきである。
【００５２】
したがって、本発明組成物に使用する過酸化物の活性化温度を、発泡剤の分解温度と同じ範囲になるように、又は僅かに下回るように選択すると賢明である。こうすることにより、安定な発泡体様構造を生成することが可能になった時点で確実にポリマー架橋が起こるラジカル機構が得られる。
【００５３】
本発明の組成物の次の必須成分は少なくとも１種の活性化剤Ａである。活性化剤Ａは、化学的発泡剤Ｂの分解を、特により低温、例えば１５０℃未満で制御することを可能にするために重要である。
【００５４】
活性化剤Ａは、式（Ｉ）：
【化２】
2019501254.tif 000004
（式中、Ｒ１基及びＲ４基は、独立に、水素原子を表すか又は１〜１０個の炭素原子を有し、さらに任意選択的に酸素原子を含む１価のアルキル基を表し；
Ｒ２及びＲ３は、独立に、水素原子を表すか又は１〜１０個の炭素原子を有し、さらに任意選択的に酸素原子、窒素原子及び／若しくは芳香族部分を含む１価のアルキル基を表すか、あるいは一緒になって１〜１０個の炭素原子を有し、さらに任意選択的に酸素原子、窒素原子又は芳香族部分を含む２価のアルキル基を形成する）から選択される少なくとも１種の化合物を含む。
【００５５】
好ましい実施形態において、Ｒ１基及びＲ２基は、独立に、水素原子を表すか又は１〜１０個、好ましくは１〜５個、より好ましくは１〜４個の炭素原子を有する１価の直鎖若しくは分岐アルキル基を表し、場合によりこれらは一緒になって、隣接する窒素原子と共に環構造を形成する２価のアルキル基を表す。これと同一又は異なる実施形態において、Ｒ３基及びＲ４基は、独立に、水素原子を表すか又は１〜１０個、好ましくは１〜５個、より好ましくは１〜４個の炭素原子を有する１価の直鎖若しくは分岐アルキル基を表し、場合によりこれらは一緒になって、隣接する窒素原子と共に環構造を形成する２価のアルキル基を表す。これらの中でも好ましい実施形態は、尿素、Ｎ−メチル尿素、Ｎ，Ｎ−ジメチル尿素、Ｎ，Ｎ’−ジメチル尿素、Ｎ，Ｎ，Ｎ’−トリメチル尿素、Ｎ，Ｎ，Ｎ’，Ｎ’−テトラメチル尿素及びこれらの一部又は全部のメチル基がエチル基に替わった誘導体である。
【００５６】
非常に好ましい実施形態において、式（Ｉ）のＲ１基及びＲ２基は、両方共水素基を表す。同一又は他の好ましい実施形態において、Ｒ３基及びＲ４基は、両方共エチル又はメチル、好ましくはメチル基を表す。
【００５７】
式（Ｉ）中、Ｒ１、Ｒ２、Ｒ３及びＲ４が全てエチル基若しくはメチル基、好ましくはメチル基を表すか、又はＲ１、Ｒ２及びＲ３がエチル基若しくはメチル基、好ましくはメチル基を表し、Ｒ４が水素基を表すか、又はＲ１及びＲ４基が両方共水素基を表し、Ｒ２基及びＲ３基が両方共エチル基若しくはメチル基、好ましくはメチル基を表す実施形態も同じく非常に好ましい。その中でも、Ｎ，Ｎ’−ジメチル尿素及びＮ，Ｎ，Ｎ’，Ｎ’−テルトラ（ｔｅｒｔｒａ）メチル尿素が最も好ましい。これらの２種の活性化剤は、アゾジカルボンアミドを含む発泡剤Ｂと一緒に使用すると、より高温、例えば２００℃における膨張率が１９００％を超え、より低い温度、例えば１４０℃における膨張率が１０００％を超える。
【００５８】
特に好ましい実施形態においては、Ｒ１、Ｒ２、Ｒ３及びＲ４が全て水素基を表し、したがって尿素を表す。この活性化剤は、４，４’−オキシビス（ベンゼンスルホニルヒドラジド）を含む化学的発泡剤Ｂと一緒に使用すると特に好適であり、少なくとも１４０℃〜２００℃の全温度範囲に亘って膨張率は少なくとも１０００％と極めて高くなり、好ましくはこの範囲内のあらゆる温度において膨張率は少なくとも１１００％となる。
【００５９】
他の特に好ましい実施形態において、活性化剤Ａは、式（Ｉ）のＲ１基及びＲ２基が両方共水素基を表し、Ｒ３基及びＲ４基が両方共メチル基を表し、したがってＮ，Ｎ−ジメチル尿素を表す化合物を含む。この活性化剤Ａは、アゾジカルボンアミドを含む化学的発泡剤Ｂと組み合わせると特に好適である。この組合せにより、少なくとも１４０℃〜２００℃の全温度範囲に亘って並外れた膨張率を示す非常に安定な発泡体が得られ、この範囲のあらゆる温度において膨張率が少なくとも１０００％、好ましくは少なくとも１１００％となる。これらの膨張率は、全温度範囲に亘って、３０分間という短い焼付け時間、好ましくは１５分間という短い焼付け時間、より好ましくは１０分間という短い焼付け時間で達成することができる。
【００６０】
同じ活性化剤Ａ、すなわちＲ１基及びＲ２基が両方共水素基を表し、Ｒ３基及びＲ４基が両方共メチル基を表す式（Ｉ）に従う化合物を含む活性化剤Ａを、さらに４，４’−オキシビス（ベンゼンスルホニルヒドラジド）を含む化学的発泡剤Ｂと組み合わせると特に好適である。この組合せにより、１２０℃〜１５０℃の超低温範囲において並外れた膨張率を示す非常に安定な発泡体が得られ、この範囲のあらゆる温度において膨張率は少なくとも９００％、好ましくは少なくとも１０００％となる。
【００６１】
本発明の熱膨張性組成物は、この種の活性化剤Ａを、組成物の総重量を基準として０．１〜１０重量％の間の量、好ましくは１〜９重量％の間の量、より好ましくは１．５〜８重量％の間の量で含む。
【００６２】
発泡剤Ｂの量に対する活性化剤Ａの量を最適化することが非常に賢明である。本発明においては、活性化剤Ａを、組成物に含まれる発泡剤Ｂの重量を基準として１０〜８０重量％の間の量、好ましくは１２〜６０重量％の間の量、より好ましくは１５〜５０重量％の間の量、最も好ましくは２０〜３５重量％の間の量で使用することが好ましい。
【００６３】
活性化剤Ａを第２の活性化剤、促進剤又は触媒を併用すると本発明に有利となり得る。この目的に好適な化合物の例としては、酸化亜鉛、酢酸亜鉛、ステアリン酸亜鉛、ビス（ｐ−トルエンスルフィン酸）亜鉛、ビス（ベンゼンスルフィン酸）亜鉛等の亜鉛化合物、酸化チタン又は酸化マグネシウムが挙げられる。亜鉛化合物（特に、酸化亜鉛）及び亜鉛化合物の混合物（特に、酸化亜鉛及び酢酸亜鉛の混合物）が最も好ましい。これらの第２の活性化剤は、好ましくは、組成物中に、組成物の総重量を基準として１〜１０重量％の間の量、好ましくは１．２５〜７．５重量％の間の量、より好ましくは１．４〜５重量％の間の量で存在する。
【００６４】
発泡剤Ｂの量に対する任意的に存在する第２の活性化剤の量を最適化することも非常に賢明である。本発明に関しては、第２の活性化剤を、組成物に含まれる発泡剤Ｂの重量を基準として１０〜８０重量％の間の量、好ましくは１２〜６０重量％の間の量、より好ましくは１５〜５０重量％の間の量、最も好ましくは２０〜３５重量％の間の量で使用することが好ましい。
【００６５】
好ましい実施形態において、本発明組成物は接着促進剤も含む。好ましくは、これらの物質は、架橋反応の最中に、ポリマーＰに存在する官能基と類似の官能基（アクリレート基等）を介して高分子の網目に組み込まれる。この接着に有利な官能基としては、例えば、ヒドロキシル基、アミン基、チオール基、カルボキシル基、無水物基、アクリレート基及び／又はグリシジルメタクリレート基が挙げられる。好適な接着促進剤としては、例えば、エチレン−メタクリル酸グリシジルコポリマーが挙げられる。最も好ましいこの種の接着促進剤としては、ＭＦＩが１〜２５ｇ／１０ｍｉｎの間、好ましくは２〜１５ｇ／１０ｍｉｎの間、特に３〜１０ｇ／１０ｍｉｎの間にあるエチレン−メタクリル酸グリシジルコポリマーが挙げられる。この種の接着促進剤は、例えば、自動車製造においてよく見られる油が付着した鋼等の油性表面への膨張組成物の接着を大幅に改善するため有利である。
【００６６】
接着促進剤は、好ましくは、本発明による組成物中に、組成物の総重量を基準として２〜２５重量％の間、好ましくは５〜２０重量％の間、より好ましくは９〜１５重量％の間の量で使用される。
【００６７】
本発明の組成物は、さらに有利には、分子量が２５００ｇ／ｍｏｌ未満、より好ましくは１０００ｇ／ｍｏｌ未満であり、好ましくはアクリレート官能価数が少なくとも２又は３、好ましくは少なくとも４又は５、あるいはそれを超える低分子量の多官能性アクリル酸エステルを含むことができる。このアクリル酸エステルはポリマーＰの架橋を促進し、安定な発泡体構造の生成を助けることができる。これらが存在する場合、好ましくは、組成物の総重量を基準として０．１〜２．５重量％の間、好ましくは０．２〜２重量％の間、より好ましくは０．２５〜１．５重量％の間の量で含有される。
【００６８】
官能価数が２である好適なアクリル酸エステルとしては、ジメタクリル酸エチレングリコール、ジメタクリル酸ジエチレングリコール、ジメタクリル酸トリエチレングリコール、ジアクリル酸トリエチレングリコール、ジメタクリル酸トリプロピレングリコール、ジメタクリル酸１，３−ブタンジオール、ジメタクリル酸１，４−ブタンジオール、ジメタクリル酸１，１０−ドデカンジオール、ジメタクリル酸１，６−ヘキサンジオール、ジメタクリル酸ネオペンチルグリコール及びジメタクリル酸ポリブチレングリコール及びジアクリル酸ヘキサンジオールが挙げられる。官能価数が２である最も好ましいアクリル酸エステルはジアクリル酸ヘキサンジオールである。官能価数が３を超える好適なアクリル酸エステルとしては、トリアクリル酸グリセロール、トリアクリル酸ペンタエリスリトール、トリメタクリル酸ペンタエリスリトール、トリアクリル酸トリメチロールプロパン、トリメタクリル酸トリメチロールプロパン、テトラアクリル酸テトラメチロールメタン、テトラアクリル酸ジ（トリメチロールプロパン）、テトラアクリル酸ペントラエリスリトール（ｐｅｎｔｒａｅｒｙｔｈｒｉｔｏｌ）、ペンタアクリル酸ジペンタエリスリトール、ヘキサアクリル酸ジペンタエリスリトール、トリメリット酸トリ（２−メタクリロキシエチル）、イソシアヌル酸トリ（２−アクリロキシエチル）に加えて、これらのエトキシル化又はプロポキシル化誘導体が挙げられる。官能価数が５である最も好ましいアクリル酸エステルはペンタアクリル酸ジペンタエリスリトールである。官能価数が６〜１６であるか又はそれを超える非常に高度に官能基化された高分岐アクリル酸エステルがさらに好適である。この種のアクリル酸エステルの例としては、高分岐ポリエステル−ポリアクリル酸エステルが挙げられる。
【００６９】
上に列挙した必須成分及び任意的成分とは別に、本発明の熱膨張性組成物は、この種の組成物に慣用されており、当該技術分野の当業者に知られている他の成分も含むことができる。そのようなものとして、例えば、フィラー、着色剤、分散助剤又は均質化剤、他の接着促進剤、安定剤等が挙げられる。
【００７０】
フィラーとして好適なものは、例えば、粉砕又は沈降炭酸カルシウム、炭酸カルシウム−マグネシウム、滑石、石膏、グラファイト、バライト、シリカ、ケイ酸塩、雲母、珪灰石、カーボンブラック又はこれらの混合物等である。
【００７１】
フィラーが使用される場合、好ましくは、本発明組成物に、組成物の総重量を基準として１〜１５重量％の間の量で混合される。
【００７２】
着色剤又は染料、例えば、カーボンブラックを原料とする顔料等を本発明の組成物に含有させることができる。これらの量は、好ましくは組成物の総重量を基準として０〜１重量％である。
【００７３】
粘着付与剤に加えて加工助剤も組成物の均質な混合を促進するために本発明の組成物に有利となり得る。好ましく使用されるこの種の化合物としては、炭化水素樹脂、例えば、芳香族変性Ｃ５系炭化水素樹脂又はポリオレフィンワックス、例えば、融点が１００℃〜１２℃の間にあるポリオレフィンホモポリマーワックスが挙げられる。この種の化合物は、好ましくは、本発明組成物中に、組成物の総重量を基準として２〜１０重量％、好ましくは４〜８重量％、より好ましくは５〜７重量％の量で含有される。
【００７４】
本発明による組成物は、任意の好適な混合装置、例えば、分散撹拌機、プラネタリーミキサー、二軸混練機、連続混練機、押出機又は二軸押出機で構成成分を混合することにより製造することができる。
【００７５】
混合を行う前又は途中に、粘度を低下させ、及び／又は個々の構成成分を溶融させることによって構成成分が均質な混合物に加工されることを促進するために、外部から熱源を適用するか又は混合プロセス自体により発生する摩擦熱のいずれかによって構成成分を加熱すると有利となり得る。しかしながら、温度監視を行うと共に、適切であれば冷却装置を使用することによって、発泡剤及び／又は過酸化物の活性化温度を超えないように注意を払うことが必要である。最終組成物は、好ましくは室温（２３℃）で基本的に固体である。これは、この温度下で少なくとも２４時間、外見的には単に重力による変形がないことを意味する。
【００７６】
混合後、結果として得られた組成物を、例えば、押出、ブロー成形、造粒、射出成形、圧縮成形、パンチング若しくはスタンピング又は他の任意の好適なプロセスによって所望の形態に付形することができる。
【００７７】
熱膨張性組成物は、全ての構成成分を順次及び／又は同時に添加することを含む、実質的に１段階のプロセスで生成することができる。しかしながら、組成物を２液系（ｔｗｏ−ｐａｒｔ  ｓｙｓｔｅｍ）として配合するか、あるいはそれどころか多液系（ｍｕｌｔｉ  ｐａｒｔ  ｓｙｓｔｅｍ）として配合し、これらの液剤を後段で混合して最終組成物とすることが有利な場合もある。この種の手法により、例えば、過酷な条件（極めて高い温度等）下にある場所における組成物の貯蔵寿命が延長され、貯蔵室の要件及び輸送重量が最適化され、様々な用途の個々の必要に合わせたモジュール構成の組成物を得ることが可能になる。
【００７８】
本発明による熱膨張性組成物の膨張は熱により誘起される。これは、発泡剤及び過酸化物成分が両方共それぞれの活性化温度を超える温度で熱的プロセスにより活性化され、その時間が、両方の過程（過酸化物により開始されるラジカル重合及びガス生成を含む発泡剤の分解）を、膨張性材料が所望の最終（十分に膨張した安定な）状態に膨張して硬化するまで進行させるのに十分に長い間持続することを意味する。最適温度及び持続時間（保持時間）は、本発明組成物に使用される発泡剤及び過酸化物に依存する。これらの値はこの種の構成成分の製造業者によって提示されており、及び／又は当業者に知られている。一般に、この種の活性化温度は１２０℃〜２５０℃の範囲、好ましくは１４０℃〜２００℃の範囲にあり、５〜９０分間、好ましくは１０〜６０分間の保持時間を必要とする。
【００７９】
本発明の他の態様は、この種の熱膨張性組成物の遮断用及び／又は補強用構成要素の製造のための使用である。この種の構成要素は、中空構造体、例えば、自動車の中空構造部材の空洞を閉塞、遮断及び／又は補強するために使用される。車両の中空部材としては、車体構成部品（例えば、パネル）、フレーム構成部品（例えば、ハイドロフォーム成形されたチューブ）、ピラー構造（例えば、Ａ、Ｂ、Ｃ又はＤピラー）、バンパー、ルーフ等を挙げることができる。
【００８０】
本発明による熱膨張性組成物を自動車製造に使用する場合の活性化に関しては、組成物の熱的活性化を、熱処理を含む他のプロセスステップと一緒に行うと有利である。この種のプロセスステップの例は、シャーシ又は車体の電着塗装（カチオン型電着塗装（ｃａｔｈｏｄｉｃ  ｄｉｐ  ｐａｉｎｔｉｎｇ／ｃｏａｔｉｎｇ））である。
【００８１】
好ましい一実施形態において、中空構造体を遮断及び／又は補強するためのこの種の構成要素は熱膨張性組成物から基本的になる。その場合、この構成要素の形状を、遮断及び／又は補強すべき中空構造体の壁面に適合させること及び取付けることが容易になるように設計すると有利である。この場合の製造は、好ましくは、射出成形、パンチング若しくはスタンピング又は異形金型を介する押出しにより行われる。
【００８２】
他の好ましい実施形態において、中空構造体を遮断及び／又は補強するためのこの種の構成要素は、熱膨張性組成物以外に、本発明の熱膨張性組成物をその上に堆積又は付着させる支持体構成要素を含む。このような設計を用いることによって費用効率を向上させることができ、また、支持体構成要素上に、例えば、ピン、ボルト又はフックを組み込むことにより、遮断及び／又は補強すべき構造の壁面上に遮断用及び／又は補強用構成要素を容易に固定することができる。さらに、適切に設計された支持体構成要素を用いることにより、本発明による遮断用及び／又は補強用構成要素の機械的性能及び機械的安定性を向上させることができる。
【００８３】
上記支持体構成要素は、本発明の実施形態に使用することができる形状に加工することが可能な任意の材料から構成することができる。好ましい材料は、プラスチック、エラストマー、熱可塑性物質、熱硬化性ポリマー、これらのブレンド物又は他の組合せ等の高分子材料である。好ましい熱可塑性物質としては、これらに限定されるものではないが、ポリウレタン、ポリアミド、ポリエステル、ポリオレフィン、ポリスルホン、ポリ（エチレンテレフタレート）、ポリ塩化ビニル、塩素化ポリオレフィン等のポリマーが挙げられる。ポリ（フェニルエーテル）、ポリスルホン、ポリエーテルスルホン、ポリアミド、好ましくは、ポリアミド６、ポリアミド６，６、ポリアミド１１、ポリアミド１２又はこれらの混合物等の高温安定性を有するポリマーが特に好ましい。他の好適な材料としては、金属、特に、アルミニウム若しくは鋼又は木材若しくは他の（圧縮された）繊維質材料等の自然に生育した有機材料が挙げられる。ガラス質材料又はセラミックス材料を使用することもできる。この種の材料の任意の組合せを使用することも可能である。この種の材料は、充填（例えば、繊維、鉱物、クレー、ケイ酸塩、炭酸塩、これらの組合せ等による）することが可能であることも、発泡させることが可能であることも想定されている。
【００８４】
さらに支持体構成要素は、任意の形状又は幾何学的配置を有することもできる。これは、直接連結していない幾つかの部材から構成することもできる。例えばこれは、塊状体、中空体又は発泡体であってもよいし、あるいは格子様構造を有していてもよい。支持体構成要素の表面は、通常、遮断用及び／又は補強用構成要素の意図された使用に応じて、平滑であっても、凹凸があっても、構造化されていてもよい。
【００８５】
本発明による遮断用及び／又は補強用構成要素の製造プロセスは支持体構成要素の材料に大きく依存する。支持体構成要素の材料を（射出）成形又は押出することができる場合は、支持体構成要素及び熱膨張性組成物の２段階射出成形プロセス又は共押出プロセスを行うことによって遮断用及び／又は補強用構成要素全体を製造することができる。２段階射出成形プロセスを用いる場合、第１段階においては、支持体構成要素の材料を金型に射出成形する。これを固化した後、射出成形金型のキャビティを拡張若しくは調整するか又は射出成形片を他の金型に移し、第２の構成成分（この場合は熱膨張性組成物を得るための材料）を射出する。
【００８６】
支持体構成要素の付形を射出成形や押出によって行わない場合、例えば、支持体構成要素が金属又は合金からなる場合は、最初に支持体構成要素を好適なプロセスにより製造し、次いでこれを射出成形金型内に装入し、支持体構成要素を配置した金型内に熱膨張性組成物を射出成形することができる。あるいは、予め作製しておいた支持体構成要素の上に熱膨張性組成物を押出すことも可能である。無論、支持体構成要素及び膨張性組成物を好適なプロセスによって別々に製造した後、膨張性組成物の構成要素を任意の好適な手段（接着剤による接着等による化学的若しくは物理的手段、又はボルト止め、ネジ止め等の機械的手段等）により支持体構成要素に取り付けることも可能である。
【００８７】
本発明の他の態様は、陸上乗物、水上／水中乗物、飛行乗物、好ましくは自走車両の空洞若しくは中空構造体及び／又は建物の空洞の、雑音、振動、湿気及び／若しくは熱の伝搬を低減し、並びに／又は上記空洞を囲む物体を機械的に強化するように、閉塞、遮断又は補強するための、上に述べた遮断用及び／又は補強用構成要素の使用である。
【００８８】
本発明のさらなる態様は、空洞又は中空構造体を閉塞、遮断及び／又は補強するための方法であって、上記に従う熱膨張性組成物を含む構成要素を上記空洞又は中空構造体内に導入し、次いで上記空洞又は中空構造体の少なくとも一部が膨張した組成物で充填されるように熱的に膨張させることを特徴とする、方法である。この熱膨張プロセスに好ましい温度は１１０℃〜２１０℃である。組成物の好ましい焼付け時間は５分間〜３０分間である。
【００８９】
以下に示す実験部により本発明をさらに説明するが、本発明の範囲を制限するものと解釈すべきではない。
【実施例】
【００９０】
１．実施例組成物の配合
１．１．組成
以下に示す手順に従い８種類の例示的な本発明組成物（Ｃ−１〜Ｃ−８）及び４種類の発明外の参照用組成物（Ｒ−１〜Ｒ−４）を調製した。それぞれ個々の組成物の総重量を基準とした正確な個々の組成（重量％）を表１（本発明組成物）及び表２（発明外組成物）に列挙する。
【００９１】
【表１】
2019501254.tif 000005
【００９２】
【表２】
2019501254.tif 000006
【００９３】
本明細書に記載する本発明の例示的な組成物Ｃ−１〜Ｃ−８及び発明外の参照用組成物Ｒ−１〜Ｒ−４に使用される原料の詳細を表３に列挙する。
【００９４】
【表３】
2019501254.tif 000007
【００９５】
１．２．混練及び成形手順
本文書における本発明及び発明外の例示的組成物は全て、熱可塑性物質を温度制御しながら配合するのに適した標準的な製造設備、すなわち二軸押出機、ブスニーダー又はバンバリーミキサーにて製造した。ポリマーを均質になるまで混合した後、この系を、熱反応性を有する原料の活性化未満に冷却した。次いでこの系を熱反応性原料と均質になるまで混合した。次いでこの材料が高温のうちに、膨張試験手順に用いるための試験片形状に付形した。
【００９６】
２．例示的組成物の膨張試験
個々の試験片を様々な温度のオーブンで１０分間熱処理（焼付け）することにより、全ての試験片の膨張率及び膨張安定性について試験を行った。室温（２３℃）から各焼付け温度までの昇温勾配（ｈｅａｔｉｎｇ  ｒａｍｐ）は常に２０分間とした。温度及び対応する焼付け温度における膨張性（膨張前の初期体積を基準とする）（単位：％）を、本発明組成物については表４に示し、発明外の参照用組成物については表５に示す。
【００９７】
膨張前後の密度を測定することにより各試験片の膨張率を定量化した。密度はＤＩＮ  ＥＮ  ＩＳＯ  １１８３に準拠し、水中浸漬法（アルキメデスの原理）を用いて脱イオン水中で測定し、精密天秤を用いて質量を測定した。
【００９８】
異なる温度における試験片の体積熱膨張率（膨張前の状態の初期体積を基準とする）（単位：％）を比較することにより膨張安定性を評価することができる。
【００９９】
【表４】
2019501254.tif 000008
【０１００】
【表５】
2019501254.tif 000009
【０１０１】
表４及び５の結果は、本発明組成物のみが１０分間という非常に短い焼付け時間内でさえも、低温（１４０℃）及びより高い温度（１８０℃〜２００℃まで）の両方において、膨張率が１０００％を超え、好ましい場合は１５００％を超えることができたことを示している。これは、全温度範囲に亘る高い膨張性及び膨張安定性を示している。他方、参照用例示的組成物は、低温での性能に劣るか又は高温での膨張が不十分であるかのいずれかである。
【０１０２】
３．超低温実験
１２０℃〜１５０℃の間の温度における超低温下の膨張を実証するために、３種（本発明実施例による１種及び発明外の参照用例による２種）についてさらなる実験を行った。本発明組成物Ｃ−９及び参照例Ｒ−５及びＲ−６の詳細並びにこれらの体積熱膨張率に関する結果を表６に示す。これらの例はかなり先に述べた手順に従い調製した。
【０１０３】
【表６】
2019501254.tif 000010
【０１０４】
表６は、１２０℃〜１５０℃の超低温下における膨張に最適化された本発明組成物も体積熱膨張率が１０００％を超え、極めて優れた膨張性を示す一方で、発明外の参照用組成物は特に１２０℃における性能に欠けることを示している。
【０１０５】
４．活性化剤Ａの直接比較
他の一連の実験を行うことにより、異なる活性化剤Ａを、活性化剤Ａ以外は同一である本発明組成物中で比較した。これを行うために、表７に列挙した原料及び量を使用し、他の実施例に関し上に記載した調製方法に従い本発明組成物Ｃ−１０〜Ｃ−１２を調製した。
【０１０６】
【表７】
2019501254.tif 000011
【０１０７】
【表８】
2019501254.tif 000012
【０１０８】
表７から、本発明組成物Ｃ−１０〜Ｃ−１２が高温（２００℃）及び低温（１４０℃）の両方において体積膨張率が１３００％を超える極めて優れた膨張性を示したことが分かる。これらの実験は、活性化剤Ａの様々な実施形態が発泡剤Ｂの膨張性能に非常に有利な影響を与えることを例証するものである。
【０１０９】
５．油が付着した表面に対する接着実験
好ましい本発明組成物の実施形態の接着性を実証するためにさらに４種類を用いて実験を行った。この本発明組成物Ｃ−１３〜Ｃ−１６の詳細に加えて、これらの体積熱膨張率及び油が付着した表面に対するこれらの接着性に関する結果を表８に示す。これらの実施例はかなり先に記載した手順に従い調製した。油で覆われた２枚の溶融亜鉛メッキ鋼板の間に挟んだ個々の組成物を１４０℃で１０分間膨張させた試験片の接着性に関する試験を行った。試験に使用した油はＦｅｒｒｏｃｏｔｅ（登録商標）６１３０Ｎ（Ｑｕａｋｅｒ  Ｃｈｅｍｉｃａｌ，ＵＳＡ）とし、これを鋼板上に３ｇ／ｍ２の量で塗布した。結果に関する表に示した値は凝集破壊の比率である。１００を下回る値は、試験片の一部が接着破壊したことを示唆している。
【０１１０】
【表９】
2019501254.tif 000013
【０１１１】
【表１０】
2019501254.tif 000014
【０１１２】
当然のことながら、本発明は本明細書に記載した実施例に限定されるものではなく、これらは本発明の一般原則又は選択された実施形態を例示するのみである。しかしながら、特定の修正が本発明の教示の範囲に包含されることを当業者は理解するであろう。したがって、本発明の真の範囲及び内容を確定するために以下に示す特許請求の範囲を検討すべきである。
【手続補正書】
【提出日】平成30年6月19日(2018.6.19)
【手続補正１】
【補正対象書類名】明細書
【補正対象項目名】００１１
【補正方法】変更
【補正の内容】
【００１１】
本発明による組成物は、例えば自動車用途において、閉塞用、遮断用又は補強用構成要素に使用するのに特に好適である。本発明のさらなる態様は他の独立的態様の主題である。本発明の好ましい実施形態は従属的態様の主題である。
本発明の態様として、以下の態様を挙げることができる：
《態様１》
以下を含む、熱膨張性組成物：
（ｆ）少なくとも１種の過酸化物架橋性を有するポリマーＰ、
（ｇ）少なくとも１種の過酸化物、
（ｈ）好ましくは少なくとも１種の酸化防止剤、
（ｉ）少なくとも１種の化学的発泡剤Ｂ、及び
（ｊ）以下の式（Ｉ）から選択される少なくとも１種の化合物を含む、少なくとも１種の活性化剤Ａ：
【化１】
2019501254.tif 000017
（式中、Ｒ１基及びＲ４基は、独立して、水素原子を表すか、又は１〜１０個の炭素原子を有し、さらに酸素原子を含んでいてもよい１価のアルキル基を表し；
Ｒ２及びＲ３は、独立して、水素原子を表すか、又は１〜１０個の炭素原子を有し、さらに酸素原子、窒素原子及び／若しくは芳香族部分を含んでいてもよい１価のアルキル基を表すか、あるいは一緒になって、１〜１０個の炭素原子を有し、酸素原子、窒素原子又は芳香族部分を含んでいてもよい２価のアルキル基を形成する）。
《態様２》
Ｒ１、Ｒ２、Ｒ３及びＲ４が、独立して、水素原子又はメチル基を表す、態様１に記載の熱膨張性組成物。
《態様３》
前記発泡剤Ｂが、アゾジカルボンアミド又は４，４’−オキシビス（ベンゼンスルホニルヒドラジド）を含む、態様１又は２に記載の熱膨張性組成物。
《態様４》
前記発泡剤Ｂが、アゾジカルボンアミド又は４，４’−オキシビス（ベンゼンスルホニルヒドラジド）を含み、前記活性化剤Ａが、Ｎ，Ｎ−ジメチル尿素を含む、態様１〜３のいずれか一項に記載の熱膨張性組成物。
《態様５》
前記発泡剤Ｂが、４，４’−オキシビス（ベンゼンスルホニルヒドラジド）を含み、前記活性化剤Ａが、尿素を含む、態様１〜３のいずれか一項に記載の熱膨張性組成物。
《態様６》
前記酸化防止剤が、テトラキス−（メチレン−（３，５−ジ−（ｔｅｒｔ）−ブチル−４−ヒドロキシシンナメート））メタン及び／又は２，４−ジフェニル−４−メチル−１−ペンテンを含む、態様１〜５のいずれか一項に記載の熱膨張性組成物。
《態様７》
前記ポリマーＰが、エチレン酢酸ビニル及び／又はエチレンアクリル酸ブチルを含む、態様１〜６のいずれか一項に記載の熱膨張性組成物。
《態様８》
前記ポリマーＰが、少なくとも２種のポリマーＰ１及びＰ２を含むか、又は少なくとも２種のポリマーＰ１及びＰ２から本質的になり、Ｐ１のメルトフローインデックス（ＭＦＩ）が、１００〜２００ｇ／１０ｍｉｎの間にあり、Ｐ２のメルトフローインデックスが、０．１〜６０ｇ／１０ｍｉｎの間にあり、ＭＦＩは、ＡＳＴＭ  Ｄ１２３８により測定される、態様１〜７のいずれか一項に記載の熱膨張性組成物。
《態様９》
グリシジルメタクリレート基を有する接着促進剤をさらに含む、態様１〜８のいずれか一項に記載の熱膨張性組成物。
《態様１０》
中空構造体の遮断用及び／又は補強用構成要素であって、前記構成要素は、態様１〜９のいずれか一項に記載の熱膨張性組成物を含むか又は態様１〜９のいずれか一項に記載の熱膨張性組成物から本質的になる、構成要素。
《態様１１》
前記構成要素が、前記熱膨張性組成物をその上に堆積又は付着させる支持体を含み、前記支持体は、熱可塑性材料から、好ましくは、エポキシ樹脂、エチレン−酢酸ビニル、ポリウレタン、ポリオレフィン又はこれらの誘導体若しくは混合物から選択される少なくとも１種の熱可塑性ポリマーから作製されている、態様１０に記載の遮断用及び／又は補強用構成要素。
《態様１２》
態様１１に記載の遮断用及び／又は補強用構成要素の製造方法であって、前記熱膨張性組成物は、前記支持体上に射出成形されるか又は前記支持体と一緒に共押出される、方法。
《態様１３》
態様１〜９のいずれか一項に記載の熱膨張性組成物の発泡方法であって、前記熱膨張性組成物が、１２０〜１５０℃の間の温度に１０〜２０分間曝露される、方法。
《態様１４》
陸上乗物、水用乗物、若しくは飛行乗物の、好ましくは自動車の、空洞若しくは中空構造及び／又は建物の空洞を閉塞、遮断又は補強して、雑音、振動、湿気及び／若しくは熱の伝搬を低減し、並びに／又は前記空洞を囲む物体を機械的に強化する、態様１０又は１１のいずれか一項に記載の遮断用及び／又は補強用構成要素の使用。
《態様１５》
空洞又は中空構造を閉塞、遮断及び／又は補強するための方法であって、態様１〜９のいずれか一項に記載の熱膨張性組成物を含む構成要素を、前記空洞又は中空構造に導入し、次いで熱的に膨張させて、前記空洞又は中空構造の少なくとも一部を、膨張した前記組成物によって充填することを含む、方法。
【手続補正２】
【補正対象書類名】特許請求の範囲
【補正対象項目名】全文
【補正方法】変更
【補正の内容】
【特許請求の範囲】
【請求項１】
以下を含む、熱膨張性組成物：
（ｆ）少なくとも１種の過酸化物架橋性を有するポリマーＰ、
（ｇ）少なくとも１種の過酸化物、
（ｉ）少なくとも１種の化学的発泡剤Ｂ、及び
（ｊ）以下の式（Ｉ）から選択される少なくとも１種の化合物を含む、少なくとも１種の活性化剤Ａ：
【化２】
2019501254.tif 000018
（式中、Ｒ１基及びＲ４基は、独立して、水素原子を表すか、又は１〜１０個の炭素原子を有し、さらに酸素原子を含んでいてもよい１価のアルキル基を表し；
Ｒ２及びＲ３は、独立して、水素原子を表すか、又は１〜１０個の炭素原子を有し、さらに酸素原子、窒素原子及び／若しくは芳香族部分を含んでいてもよい１価のアルキル基を表すか、あるいは一緒になって、１〜１０個の炭素原子を有し、酸素原子、窒素原子又は芳香族部分を含んでいてもよい２価のアルキル基を形成する）。
【請求項２】
Ｒ１、Ｒ２、Ｒ３及びＲ４が、独立して、水素原子又はメチル基を表す、請求項１に記載の熱膨張性組成物。
【請求項３】
前記発泡剤Ｂが、アゾジカルボンアミド又は４，４’−オキシビス（ベンゼンスルホニルヒドラジド）を含む、請求項１又は２に記載の熱膨張性組成物。
【請求項４】
前記発泡剤Ｂが、アゾジカルボンアミド又は４，４’−オキシビス（ベンゼンスルホニルヒドラジド）を含み、前記活性化剤Ａが、Ｎ，Ｎ−ジメチル尿素を含む、請求項１〜３のいずれか一項に記載の熱膨張性組成物。
【請求項５】
前記発泡剤Ｂが、４，４’−オキシビス（ベンゼンスルホニルヒドラジド）を含み、前記活性化剤Ａが、尿素を含む、請求項１〜３のいずれか一項に記載の熱膨張性組成物。
【請求項６】
少なくとも１種の酸化防止剤をさらに含む、請求項１〜４のいずれか一項に記載の熱膨張性組成物。
【請求項７】
前記酸化防止剤が、テトラキス−（メチレン−（３，５−ジ−（ｔｅｒｔ）−ブチル−４−ヒドロキシシンナメート））メタン及び／又は２，４−ジフェニル−４−メチル−１−ペンテンを含む、請求項６に記載の熱膨張性組成物。
【請求項８】
前記ポリマーＰが、エチレン酢酸ビニル及び／又はエチレンアクリル酸ブチルを含む、請求項１〜７のいずれか一項に記載の熱膨張性組成物。
【請求項９】
前記ポリマーＰが、少なくとも２種のポリマーＰ１及びＰ２を含むか、又は少なくとも２種のポリマーＰ１及びＰ２から本質的になり、Ｐ１のメルトフローインデックス（ＭＦＩ）が、１００〜２００ｇ／１０ｍｉｎの間にあり、Ｐ２のメルトフローインデックスが、０．１〜６０ｇ／１０ｍｉｎの間にあり、ＭＦＩは、ＡＳＴＭ  Ｄ１２３８により測定される、請求項１〜８のいずれか一項に記載の熱膨張性組成物。
【請求項１０】
グリシジルメタクリレート基を有する接着促進剤をさらに含む、請求項１〜９のいずれか一項に記載の熱膨張性組成物。
【請求項１１】
中空構造体の遮断用及び／又は補強用構成要素であって、前記構成要素は、請求項１〜１０のいずれか一項に記載の熱膨張性組成物を含むか又は請求項１〜１０のいずれか一項に記載の熱膨張性組成物から本質的になる、構成要素。
【請求項１２】
前記構成要素が、前記熱膨張性組成物をその上に堆積又は付着させる支持体を含み、前記支持体は、熱可塑性材料から作製されている、請求項１１に記載の遮断用及び／又は補強用構成要素。
【請求項１３】
請求項１２に記載の遮断用及び／又は補強用構成要素の製造方法であって、前記熱膨張性組成物は、前記支持体上に射出成形されるか又は前記支持体と一緒に共押出される、方法。
【請求項１４】
請求項１〜１０のいずれか一項に記載の熱膨張性組成物の発泡方法であって、前記熱膨張性組成物が、１２０〜１５０℃の間の温度に１０〜２０分間曝露される、方法。
【請求項１５】
陸上乗物、水用乗物、若しくは飛行乗物の空洞若しくは中空構造及び／又は建物の空洞を閉塞、遮断又は補強して、雑音、振動、湿気及び／若しくは熱の伝搬を低減し、並びに／又は前記空洞を囲む物体を機械的に強化する、請求項１１又は１２に記載の遮断用及び／又は補強用構成要素の使用。
【請求項１６】
空洞又は中空構造を閉塞、遮断及び／又は補強するための方法であって、請求項１〜１０のいずれか一項に記載の熱膨張性組成物を含む構成要素を、前記空洞又は中空構造に導入し、次いで熱的に膨張させて、前記空洞又は中空構造の少なくとも一部を、膨張した前記組成物によって充填することを含む、方法。
【国際調査報告】
2019501254.tif 000019
2019501254.tif 000020
2019501254.tif 000021